(57)【要約】【課題】自動車、家電製品等に適用可能なｒ値の面内異方性が小さい冷延鋼板およびその製造方法を提供する。【解決手段】化学成分が、ｍａｓｓ％で、Ｃ：０．１％以下、Ｓｉ：０．５％以下、Ｍｎ：１．０％以下、Ｐ：０．０５％以下、Ｓ：０．０３％以下、Ａｌ：０．０１〜０．１％、Ｎ：０．０１％以下で、残部が実質的に鉄からなり、｜Δｒ｜＜０．１５である面内異方性の小さい冷延鋼板。さらに、ｎ値の面内平均値ｎ＊が式（１）を満たし、張出し成形性に優れている面内異方性の小さい冷延鋼板。ｎ＊≧０．１×｜Δｒ｜＋０．１７５　　（１）この鋼を、Ａｒ３変態点以上で熱間圧延を行い、圧延後２秒以内に冷却を開始し、その冷却を７０℃／ｓ以上の冷却速度で１００℃以上の温度域にわたって行い、冷間圧延して焼鈍することにより、｜Δｒ｜＜０．１５を満たす範囲に制御する面内異方性の小さい冷延鋼板の製造方法。【選択図】　　図１
2004076060.tif 000002
【特許請求の範囲】
【請求項１】
化学成分が、ｍａｓｓ％で、Ｃ：０．１％以下、Ｓｉ：０．５％以下、Ｍｎ：１．０％以下、Ｐ：０．０５％以下、Ｓ：０．０３％以下、Ａｌ：０．０１〜０．１％、Ｎ：０．００５％以下で、残部が実質的に鉄からなり、｜Δｒ｜＜０．１５である面内異方性の小さい冷延鋼板。
【請求項２】
ｎ値の面内平均値ｎ＊が次の関係式を満たし、張出し成形性に優れていることを特徴とする請求項１記載の面内異方性の小さい冷延鋼板。
ｎ＊≧０．１×｜Δｒ｜＋０．１７５
【請求項３】
請求項１記載の化学成分からなる鋼を、Ａｒ３変態点以上の仕上温度で熱間圧延を行い、仕上圧延終了後２秒以内に冷却を開始し、その冷却を７０℃／ｓ以上の冷却速度で１００℃以上の温度域にわたって行い、得られた熱延鋼板を冷間圧延して焼鈍することにより、｜Δｒ｜＜０．１５を満たす範囲に制御することを特徴とする面内異方性の小さい冷延鋼板の製造方法。
【発明の詳細な説明】
【０００１】
【発明の属する技術分野】
本発明は、自動車、家電製品等に適用可能な面内異方性が小さい冷延鋼板およびその製造方法に関する。
【０００２】
【従来の技術】
一般に、自動車、家電製品等で回転対称形状の部品では、面内異方性が小さい鋼板が要望されている。面内異方性を小さくすることにより、深絞り成形後の耳形成が小さくなり、板厚分布等の品質が均一化するとともに、耳切り作業による作業コストの増加および材料歩留りの低下を抑制することができる。また、材料の板取り方向が任意に可能となり、ユーザーの使い勝手も向上する。
【０００３】
この場合、面内異方性としては、特に塑性歪比ｒ値の面内異方性が大きく影響しており、そのパラメータとして、圧延方向に対し０゜、４５°、９０°方向のｒ値ｒ０、ｒ４５、ｒ９０を使って計算されるΔｒ＝（ｒ０＋ｒ９０−２ｒ４５）／２が知られている。通常、冷延鋼板のΔｒの絶対値は、冷圧率の増加に伴い低下して最小値となった後、更に冷圧率が高くなると再度増加することが知られている。
【０００４】
冷延鋼板の面内異方性の低減については、例えば、特公昭６１−７４５５号公報には、熱延における仕上圧延板厚比（圧下比）を１３以上、熱延終了後は冷却速度２０〜６５℃／ｓｅｃの強制冷却を行い、その際、仕上圧延入口温度と熱延終了後の強制冷却の温度域をＣ，Ｍｎ，Ｐ含有量の式で規定することで、深絞り性、面内異方性を改善する方法が提案されている。
【０００５】
一方、缶用材料の分野では、近年、缶体軽量化、工程省略、材料コスト低減の観点から、２ピース缶への移行、缶体薄肉化が進められている。缶体の薄肉化については、熱延板の板厚を薄くすることと、冷圧率を上げることが考えられるが、前者は熱延の生産性を著しく阻害し、後者はイヤリングを増加させる。
【０００６】
このような冷圧率が高い場合にΔｒの絶対値を低下させるため、例えば、特開平８−３６３８号公報には、製缶工程で鋼板歩留り、生産性の向上に有利な耳発生の小さい鋼板、及びそれを高生産性にて製造する方法が提案されている。この技術は、必要に応じてＴｉ，Ｎｂ，Ｂを添加した低炭素鋼を、熱間圧延、酸洗した後、冷延圧下率９０％以上の冷間圧延を行い、そのうちの５０％以上を１００〜５００℃の温間で圧延し、焼鈍を行うというものである。
【０００７】
また、特開平１０−３３０８４５号公報には、飲料缶で用いられる底と胴の部分を深絞りとしごき加工により一体成形する２ピース缶のイヤリングを小さくする容器用鋼板の製造方法が提案されている。その技術は、熱間圧延の際、先行材の後端に後行材の先端を接合して仕上圧延に供し、さらに、合計圧下率が５０％以上の仕上圧延を潤滑を施して行い、冷間圧延、再結晶焼鈍、スキンパス圧延を、冷間圧延とスキンパス圧延の全圧下率が９０〜９５％となる条件で、行うことを特徴とする低イヤリング容器用鋼板の製造方法というものである。
【０００８】
冷延鋼板のプレス成形性に関しては、従来より主として深絞り性と張出し成形性の観点から検討されている。深絞り性に関しては、ｒ値を高めることに主眼が置かれ、例えば、特開平８−９２６５６号公報には、高いｒ値を示す極低炭素鋼板が提案されている。この技術は、熱延のα域で熱間潤滑を施して圧延された熱延鋼板を、再結晶処理して冷間圧延および焼鈍することにより、ｒ値が３．０以上の冷延鋼板が得られるというものである。
【０００９】
張出し成形性に関しては、例えば、「薄板のプレス加工」（実教出版）には、全伸び測定や荷重−伸び曲線から求めた高歪域のｎ値（例えば、１０％，２０％の２点法により測定されたｎ値）を高めることが重要であると記載されている。
【００１０】
【発明が解決しようとする課題】
しかしながら、上記の従来技術には次の問題点がある。例えば、特公昭６１−７４５５号公報記載の技術では、結局のところＣ，Ｍｎ，Ｐ量等を規定した一般的な低炭素冷延鋼板の製造方法にすぎず、得られるΔｒは、その実施例（第２表発明例）に見られるように０．１５〜０．２５であり、これでは面内異方性が十分に改善されているとは言えない。
【００１１】
一般に、缶用材料の従来技術では、板厚０．３ｍｍ以下の板厚の薄い鋼板を対象としており、いずれも冷圧率の高い領域における技術である。例えば、特開平８−３６３８号公報記載の技術では、冷圧率９０％以上の冷間圧延を行う必要があり、これを板厚０．５ｍｍ以上の冷延鋼板に適用すると、熱延鋼板の板厚が５ｍｍ以上となり、通常のタンデム圧延機では圧延荷重、ミルパワー等の限界から、営業生産が困難となる場合が多い。
【００１２】
また、一般に、缶用材料は冷間圧延−焼鈍後、強スキンパス圧延（２次冷間圧延）を施して製造される。特開平１０−３３０８４５号公報記載の技術も、冷間圧延とスキンパス圧延を組み合わせて板厚の薄い缶用材料を製造している。しかし、この従来技術では、熱延の仕上圧延において潤滑を施しているため、材料のロールバイトへの噛み込み不良やスリップなどが起こる可能性が高くなる。
【００１３】
そこで、粗圧延後、（粗バーの）先行材の後端に後行材の先端を接合して仕上圧延を行っているが、このような潤滑圧延および連続熱延は、いずれも潤滑用および粗バー接続用の特別な設備を必要とする。また、操業上も潤滑条件の調整や粗バーの接合等の作業を必要とする。従って、通常の熱延の設備および操業では実施困難である。
【００１４】
さらに、通常、自動車、家電製品用冷延鋼板は、焼鈍後、軽スキンパス圧延により製造され、缶用材料とは根本的に製造方法が異なる。
【００１５】
以上のように、冷延鋼板の従来技術では面内異方性が十分に改善されておらず、缶用材料の従来技術では冷圧率が高すぎるか、強スキンパスや特殊な熱延方法を採用する必要があり、本発明が目的とする面内異方性が小さい自動車、家電製品用の冷延鋼板（好ましくは板厚０．５ｍｍ以上）の製造に適用することはできない。
【００１６】
さらに、冷延鋼板の従来技術では、ｎ値を高めることにより張出し成形性が向上するとしているが、例えば、自動車の外板パネルをプレスする場合、圧延方向あるいは板幅方向のｎ値というように、単に一方向のｎ値を高くするだけでは十分ではないことがわかった。
【００１７】
本発明は以上の問題点を解決し、自動車、家電製品等に適用可能なｒ値の面内異方性が小さい冷延鋼板およびその製造方法を提供することを目的とする。
【００１８】
【課題を解決するための手段】
上記の課題は次の発明により解決される。その発明は、化学成分が、ｍａｓｓ％で、Ｃ：０．１％以下、Ｓｉ：０．５％以下、Ｍｎ：１．０％以下、Ｐ：０．０５％以下、Ｓ：０．０３％以下、Ａｌ：０．０１〜０．１％、Ｎ：０．０１％以下で、残部が実質的に鉄からなり、｜Δｒ｜＜０．１５である面内異方性の小さい冷延鋼板である。
【００１９】
この発明はさらに、ｎ値の面内平均値ｎ＊が次の関係式（１）を満たし、張出し成形性に優れていることを特徴とする面内異方性の小さい冷延鋼板とすることもできる。
【００２０】
ｎ＊≧０．１×｜Δｒ｜＋０．１７５　　（１）
これらの発明は、従来技術では極めて困難であった板厚０．５ｍｍ以上で面内異方性が小さい（｜Δｒ｜＜０．１５）冷延鋼板を製造するため、特に化学成分、熱延条件に着目して詳細な検討を行った結果なされた。検討の過程で、仕上圧延後の冷却条件が、冷延鋼板の面内異方性に影響を及ぼす極めて重要なファクターであり、最適な条件の範囲を見出すことにより、目的が達成されている。
【００２１】
以下、発明の個々の限定理由について説明する。
【００２２】
Ｃ：　０．１％以下
Ｃは、鋼の引張強度を確保するために必要な元素であるが、０．１％を超えると延性の低下が著しくなる。一方、Ｃ量が０．０１％未満では面内異方性が大きくなる傾向を示す。従って、Ｃ量を０．１％以下、好ましくは０．０１〜０．１％の範囲内とする。
【００２３】
Ｓｉ：　０．５％以下
Ｓｉは、強度確保に有効な元素であるが、０．５％を超えると、表面性状が劣化し、めっき鋼板とした場合にめっき密着性が著しく劣化する。従って、Ｓｉ量を０．５％以下とする。
【００２４】
Ｍｎ：　１．０％以下
Ｍｎは、鋼中のＳをＭｎＳとして析出させてスラブの熱間割れを防止し、また、めっき密着性を劣化させることなく強度を高くするために有効な元素である。しかし、Ｍｎ量が１．０％を超えると、スラブコストが著しく上昇するだけでなく、加工性の劣化を招く。従って、Ｍｎ量は１．０％以下とする。
【００２５】
Ｐ：　０．０５％以下
Ｐは、強度確保に有効な元素であるが、０．０５％を超えて添加するとプレス成形後の耐二次加工脆性を劣化させ、亜鉛めっき鋼板とした場合に合金化処理性の低下を引き起こす。従って、Ｐ量を０．０５％以下とする。
【００２６】
Ｓ：　０．０３％以下
Ｓは、熱間加工性を低下させ、スラブの熱間割れ感受性を高め、０．０３％を超えると微細なＭｎＳの析出により加工性を劣化させる。従って、Ｓ量を０．０３％以下とする。
【００２７】
Ａｌ：　０．０１〜０．１％
Ａｌは鋼の脱酸に寄与するとともに、鋼中の不要な固溶Ｎを窒化物として固定する役割がある。この効果は、Ａｌが０．０１％未満では十分ではなく、０．１％を超えても添加量に見合う効果が得られない。従って、Ａｌ量を０．０１〜０．１％の範囲内とする。
【００２８】
Ｎ：　０．００５％以下
Ｎは、時効性の観点から固溶状態で残存させることはできず、その含有量は少ないほどよい。Ｎ量が０．００５％を超えると、過剰な窒化物の存在により延性、靭性が劣化する。従って、Ｎ量を０．００５％以下とする。
【００２９】
板厚：　好ましくは０．５ｍｍ以上
本発明は、自動車および家電製品用の冷延鋼板を対象としている。通常これらの冷延鋼板の板厚としては、パネル剛性等の部品強度の観点から０．５ｍｍ以上であることが好ましい。従って、好ましくは板厚を０．５ｍｍ以上に限定する。
【００３０】
面内異方性Δｒ：　絶対値で０．１５未満
ｒ値の面内異方性指数Δｒの絶対値｜Δｒ｜を小さくすることにより、回転対称形状の部品を均一に成形することができる。この｜Δｒ｜が０．１５以上となると、深絞り成形後の耳形成が大きくなり、板厚分布等の品質が不均一となる。さらに、耳切り作業による作業コストの増加と、材料歩留りの低下を招く。従って、｜Δｒ｜を０．１５未満とする。
【００３１】
ｎ値の面内平均値ｎ＊とΔｒの関係：　ｎ＊≧０．１×｜Δｒ｜＋０．１７５
ｎ値とｒ値について、張出し成形性に及ぼす影響を検討したところ、ｎ値の面内平均値ｎ＊とｒ値の面内異方性の絶対値｜Δｒ｜が、張出し成形性に大きく影響することがわかった。そこで、板厚１ｍｍで４００ｍｍ×４００ｍｍの試験片について、直径１６０ｍｍの球頭ポンチを用いた球頭張出し試験を行い、張出し成形性（限界張出し高さ）を調査した。その結果、単にｎ値が高いだけでは十分な張出し成形性は得られず、同時に面内異方性を低減する必要があることがわかった。結果の解析により、前述の関係式（１）を満足することにより、非常に良好な張出し成形性が得られることを解明した。図１に、上記ｎ＊および｜Δｒ｜と張出し成形性の関係を示す。
【００３２】
上述の冷延鋼板を得ることが可能な製造方法の発明は、次のようになる。その発明は、上述の発明の成分を有する鋼を、Ａｒ３変態点以上の仕上温度で熱間圧延を行い、仕上圧延終了後２秒以内に冷却を開始し、その冷却を７０℃／ｓ以上の冷却速度で１００℃以上の温度域にわたって行い、得られた熱延鋼板を冷間圧延して焼鈍することにより、｜Δｒ｜＜０．１５とすることを特徴とする面内異方性の小さい冷延鋼板の製造方法である。
【００３３】
この発明は、上記の発明の冷延鋼板を得ることが可能な製造条件について検討した結果なされたものであり、以下、その詳細を説明する。
【００３４】
仕上温度：　Ａｒ３変態点以上
熱間圧延の仕上圧延は、板温度がＡｒ３変態点以上となる温度で行う。仕上温度がＡｒ３変態点未満になると、材料の変形抵抗の不連続性（オーステナイトとフェライトの変形抵抗の違い）により圧延荷重が大きく変動し、安定した通板ができなくなる。それに伴い、均一かつ良好な材質および板形状も得られなくなる。従って、熱延鋼板の粒径の均一化および細粒化の観点から、仕上温度をＡｒ３変態点以上とする。
【００３５】
圧延後の冷却開始時間：　仕上圧延終了後２秒以内
仕上圧延終了後、冷却開始までの時間は、変態前のオーステナイト結晶粒の粒成長を抑制するために特に重要であり、この時間が２秒を超えると粒成長が顕著となる。従って、仕上圧延終了後２秒以内に冷却を開始する。また、面内異方性を低減するためには、さらに冷却開始までの時間を短縮することが効果的であり、１秒以内とすることが望ましい。
【００３６】
圧延後の冷却条件：　１００℃以上の温度域を冷却速度７０℃／ｓ以上
熱間圧延後の冷却においては、冷却を行う温度域の温度幅ΔＴおよび冷却速度の制御が、極めて重要である。これは、本発明の化学成分を有する鋼から、実機を用いて種々の冷却条件で熱延鋼板を製造し、それらの冷延鋼板について詳細に検討した結果得られた知見である。
【００３７】
図２および図３は、冷延鋼板の面内異方性｜Δｒ｜および張出し成形性（限界張出し高さ）に及ぼす冷却温度幅ΔＴの影響を示す図である。これらの図より、冷却温度幅ΔＴが１００℃以上になると、面内異方性｜Δｒ｜および張出し成形性が顕著に低下していることがわかる。
【００３８】
図４および図５は、冷延鋼板の面内異方性｜Δｒ｜および張出し成形性（限界張出し高さ）に及ぼす冷却速度の影響を示す図である。これらの図より、冷却速度が７０℃／ｓ以上になると、｜Δｒ｜および張出し成形性が顕著に低下しており、これは、熱延鋼板の組織が微細化したためと考えられる。
【００３９】
以上より、本発明では、圧延後の冷却条件として、１００℃以上の温度域について冷却速度７０℃／ｓ以上とする。
【００４０】
また、以上の発明の冷延鋼板は、電気亜鉛系めっき鋼板あるいは溶融亜鉛系めっき鋼板としても、目的の効果が得られることは言うまでもない。これらの本発明の亜鉛系めっき鋼板においては、めっき後にさらに有機被膜処理を施してもよい。本発明では、ＳｉとＰを低く抑えているので、亜鉛系めっき鋼板の表面性状への悪影響もなく、自動車の外板パネル等へも適用可能である。
【００４１】
なお、これらの発明において「残部が実質的に鉄である」とは、発明の作用・効果を損なわない限り、不可避的不純物をはじめ、他の微量元素を含有するものが本発明の範囲に含まれることを意味する。
【００４２】
【発明の実施の形態】
本発明においては、スラブを熱間圧延するにあたって、加熱炉で加熱後に圧延するか、または加熱することなく直接圧延することができる。熱延の巻取温度については、冷間圧延後の焼鈍工程が連続焼鈍かバッチ焼鈍かにより、それぞれの適正温度を採用する。
【００４３】
冷延鋼板の冷圧率および焼鈍温度については、よく知られているように化学成分に応じて適正な範囲が存在する。前述の製造方法の発明により熱延鋼板を製造すれば、冷圧率は通常の範囲内（９０％未満）でよく、焼鈍温度も連続焼鈍あるいはバッチ焼鈍の通常の温度でよい。但し、鋼板の組織をフェライト単相組織とするために、焼鈍温度はＡｃ３変態点以下の温度とすることが望ましい。
【００４４】
なお、圧延方向に対し９０°方向のｒ値ｒ９０については、１．３以下であることが望ましい。これは、ｒ０＜ｒ４５＜ｒ９０の大小関係となった場合、Δｒは計算上減少するが、ｒ０とｒ９０の差（ＬＣ差）が拡大するので、ｒ９０に上限を設けることによりＬＣ差を低く抑えるためである。実用上は、ｒ９０を１．３以下とすれば、このＬＣ差も考慮した面内異方性が十分に小さくなったと言える。
【００４５】
【実施例】
［実施例１］
表１に示す鋼を溶製し、連続鋳造によりスラブを製造した。
【００４６】
【表１】
2004076060.tif 000003
【００４７】
この表１に示すように、本発明例の鋼番１〜６は、いずれも化学成分が本発明の範囲内の本発明鋼であるが、鋼番７〜１０は、本発明の範囲から外れた比較鋼である。すなわち、鋼番７はＮ量が上限超え、鋼番８はＣ量が上限超え、鋼番９はＡｌ量が下限未満、鋼番１０は発明範囲外のＢが添加されている。
【００４８】
このスラブを１２００℃に加熱後、熱間圧延を行い、その後、種々の冷却条件により冷却し、通常の巻取温度の範囲内で巻取ることにより熱延鋼板を製造した。この熱延鋼板に酸洗、冷間圧延を行い、連続焼鈍もしくは箱焼鈍により冷延鋼板、又は溶融亜鉛めっき鋼板もしくは電気亜鉛めっき鋼板とした。これらの冷延鋼板および亜鉛めっき鋼板に、圧下率０．５〜２．０％の調質圧延を施した。以上の熱延条件（仕上温度、冷却速度、冷却温度域の温度幅ΔＴ）および焼鈍（めっき）条件を表２に示す。
【００４９】
【表２】
2004076060.tif 000004
【００５０】
これらの冷延鋼板および亜鉛めっき鋼板について、圧延方向に対して０゜４５°、９０°方向のｒ値を測定し、Δｒを求めた。試験結果を表２に併せて示す。
【００５１】
表２に示すように、化学成分および製造条件が発明範囲内である本発明例Ｎｏ．１〜３，７，８，１０では、いずれも｜Δｒ｜＜０．１５を満足し、発明の目的が達成されている。一方、化学成分あるいは製造条件が発明範囲を外れている比較例では、面内異方性が増加し、本発明の目標とするΔｒの抑制効果が得られない。
【００５２】
例えば、比較例Ｎｏ．４〜６，９は、化学成分は発明範囲内（鋼番３，５）であるが、製造条件が発明範囲から外れているため、Δｒが目標範囲を超えている。Ｎｏ．４，５はそれぞれ圧延後の冷却速度、冷却温度幅ΔＴが発明範囲から外れており、Ｎｏ．６は仕上温度が、またＮｏ．９は冷却速度および冷却温度幅ΔＴが、それぞれ発明範囲から外れている。
【００５３】
また、比較例Ｎｏ．１１〜１４は、化学成分が発明範囲を外れている（鋼番７〜１０）ため、異方性が大きくなっている。Ｎｏ．１１，１３（鋼番７，９）は、Ｎ量又はＡｌが発明範囲外のため、固溶Ｎにより耐時効性が劣化し、本発明が対象とする自動車用あるいは家電製品用鋼板としては使用できない。Ｎｏ．１２（鋼番８）は、面内異方性は目標範囲を少し外れた程度であるが、Ｃ量が過剰なため延性に劣り、やはり本発明が対象とする自動車用・家電用鋼板としては使用できない。Ｎｏ．１４（鋼番１０）は、添加されたＢが再結晶集合組織の形成に悪影響を及ぼし、面内異方性が非常に悪化している。
【００５４】
［実施例２］
表３に示す化学成分を有する鋼を溶製し、連続鋳造によりスラブを製造した。
【００５５】
【表３】
2004076060.tif 000005
【００５６】
この表３に示すように、本発明例の鋼番１１〜１６は、いずれも化学成分が本発明の範囲内の本発明鋼であるが、鋼番１７〜２０は、本発明の範囲から外れた比較鋼である。すなわち、鋼番１７はＮ量が上限超過、鋼番１８はＣ量が上限超過、鋼番１９はＡｌ量が下限未満、鋼番２０は発明範囲外のＢが添加されている。
【００５７】
このスラブを１２００℃に加熱後、熱間圧延を行い、その後、種々の冷却条件により冷却し、通常の巻取温度の範囲内で巻取ることにより熱延鋼板を製造した。この熱延鋼板に酸洗、冷間圧延を行い、連続焼鈍もしくは箱焼鈍により冷延鋼板、又は溶融亜鉛めっきもしくは電気亜鉛めっきにより亜鉛めっき鋼板を製造した。これらの冷延鋼板および亜鉛めっき鋼板に、圧下率０．５〜２．０％の調質圧延を施した。以上の熱延条件（仕上温度、冷却速度、冷却温度域の温度幅ΔＴ）および焼鈍（めっき）条件を表４に示す。
【００５８】
【表４】
2004076060.tif 000006
【００５９】
これらの冷延鋼板および亜鉛めっき鋼板について、圧延方向に対して０゜４５°、９０°方向のｎ値とｒ値を測定し、ｎ値の面内平均値ｎ＊と面内異方性Δｒを求めた。さらに、４００ｍｍ×４００ｍｍの試験片について、直径１６０ｍｍの球頭ポンチを用いた球頭張出し試験を行い、張出し成形性（限界張出し高さ）を調査した。試験結果を表４に併せて示す。
【００６０】
表４に示すように、化学成分および製造条件が発明範囲内である本発明例Ｎｏ．２１〜２３，２７，２８，３０では、いずれも｜Δｒ｜＜０．１５およびｎ＊とΔｒの関係式（１）を満足し、発明の目的が達成されている。
【００６１】
一方、化学成分あるいは製造条件が発明範囲を外れている比較例では、面内異方性が増大し、本発明の目標とするΔｒの抑制効果が得られず、ｎ値の面内平均値ｎ＊とΔｒの関係式（１）を満足していない。
【００６２】
例えば、比較例Ｎｏ．　２４〜２６，　２９は、化学成分は発明範囲内（鋼番１３，　１５）であるが、製造条件が発明範囲から外れているため、ｎ＊とΔｒの関係式（１）を満足せず、Δｒが目標範囲を超えている。Ｎｏ．２４，２５はそれぞれ圧延後の冷却速度、冷却温度幅ΔＴが発明範囲から外れており、Ｎｏ．２６は仕上温度が、またＮｏ．２９は冷却速度と冷却温度幅ΔＴが、それぞれ発明範囲から外れている。
【００６３】
また、比較例Ｎｏ．３１〜３４は、化学成分が発明範囲を外れている（鋼番１７〜２０）ため、ｎ＊とΔｒの関係式（１）を満足せず、面内異方性が大きくなっている。ここで、Ｎｏ．３１（鋼番１７）はＮ量が上限超過、Ｎｏ．３２（鋼番１８）はＣ量が上限超過、Ｎｏ．３３（鋼番１９）はＡｌ量が下限未満である。また、Ｎｏ．３４（鋼番２０）は、添加されたＢが再結晶集合組織の形成に悪影響を及ぼし、面内異方性が非常に悪化しており、関係式（１）も満足していない。
【００６４】
【発明の効果】
この発明は、化学成分を特定の範囲内に制御するとともに、熱延仕上圧延およびその後の冷却条件を制御することにより、板厚０．５ｍｍ以上で面内異方性が小さい冷延鋼板あるいは亜鉛めっき鋼板を製造することに成功した。その結果、この発明の鋼板は、自動車用鋼板を始め、家庭用電器製品等に広く活用することが可能となる。
【図面の簡単な説明】
【図１】ｎ値の面内平均値ｎ＊および面内異方性｜Δｒ｜と張出し成形性の関係を示す図。
【図２】冷延鋼板の面内異方性に及ぼす冷却温度幅ΔＴの影響を示す図。
【図３】冷延鋼板の張出し成形性に及ぼす冷却温度幅ΔＴの影響を示す図。
【図４】冷延鋼板の面内異方性に及ぼす冷却速度の影響を示す図。
【図５】冷延鋼板の張出し成形性に及ぼす冷却速度の影響を示す図。
【図１】
2004076060.tif 000007
【図２】
2004076060.tif 000008
【図３】
2004076060.tif 000009
【図４】
2004076060.tif 000010
【図５】
2004076060.tif 000011